(57)【要約】  【課題】表示領域端部の誤放電をなくし、表示品位を向上したディスプレイを提供する。  【解決手段】基板上に少なくとも隔壁、および隔壁と垂直な方向に形成された補助隔壁とを有するプラズマディスプレイ用部材において、少なくとも基板縦方向の最上端および／または最下端の補助隔壁が、それと直交する隔壁高さより低く、その段差が４〜６０μｍであることを特徴とするプラズマディスプレイ用部材。【選択図】図３
2006261106.tif 000002
【特許請求の範囲】
【請求項１】
基板上に少なくとも隔壁と、隔壁と垂直な方向に形成された補助隔壁とを有するプラズマディスプレイ用部材において、前記隔壁の長手方向を縦方向としたとき、少なくとも基板縦方向の最上端および／または最下端の補助隔壁の高さが、それと直交する隔壁の高さより低く、その高さの差が４〜６０μｍであることを特徴とするプラズマディスプレイ用部材。
【請求項２】
前記直交する隔壁の高さより低い高さを有する補助隔壁を、基板縦方向の最上下端から各々１〜５本有することを特徴とする請求項１記載のプラズマディスプレイ用部材。
【請求項３】
前記補助隔壁が表示領域内においては２〜５本一組で前記縦方向に隣り合う表示セルを区切るように存在し、非表示領域においては略等間隔に存在することを特徴とする請求項１または２に記載のプラズマディスプレイ用部材。
【請求項４】
前記プラズマディスプレイ用部材の、基板最下端の補助隔壁の高さが画像表示領域内に形成された補助隔壁の高さより低く、その高さの差が４〜６０μｍであることを特徴とする請求項１〜３のいずれかに記載のプラズマディスプレイ用部材。
【請求項５】
前記プラズマディスプレイ用部材の画像表示領域における隔壁と補助隔壁の高さの差が０〜３０μｍであることを特徴とする請求項４記載のプラズマディスプレイ用部材。
【請求項６】
基板に感光性ペーストを塗布し、該感光性ペーストの塗布膜を露光することにより、隔壁パターンおよび補助隔壁パターンを形成することを特徴とする請求項１〜５いずれかに記載のプラズマディスプレイ用部材の製造方法。
【請求項７】
請求項１〜５のいずれかに記載のプラズマディスプレイ用部材の隔壁間に、ディスペンサー法により蛍光体ペーストを塗布することによって蛍光体層を設けることを特徴とする、プラズマディスプレイ用背面板の製造方法。
【請求項８】
請求項１〜５のいずれかに記載のプラズマディスプレイ用部材を用いることを特徴とするプラズマディスプレイ。
【発明の詳細な説明】
【技術分野】
【０００１】
本発明は、壁掛けテレビや大型モニターに用いられるプラズマディスプレイ、特にディスプレイ端部の表示品位を高めたプラズマディスプレイを実現可能なプラズマディスプレイ用部材およびその製造方法、プラズマディスプレイ用背面板の製造方法、プラズマディスプレイに関する。
【背景技術】
【０００２】
薄型・大型テレビに使用できるディスプレイとして、プラズマディスプレイパネル（以下、ＰＤＰと略す）が注目されている。通常、ＰＤＰにおいて、表示面となる前面板側のガラス基板には、対をなす複数のサステイン電極が銀やクロム、アルミニウム、ニッケル等の材料で形成されている。また、サステイン電極を被覆してガラスを主成分とする誘電体層が２０〜５０μｍ厚みで形成され、誘電体層を被覆してＭｇＯ層が形成されている。一方、背面板側のガラス基板には、複数のアドレス電極が前記サステイン電極と垂直な方向にストライプ状に形成され、アドレス電極を被覆してガラスを主成分とする誘電体層が形成されている。さらに、誘電体層上に放電セルを仕切るための隔壁がアドレス電極と平行な方向に形成され、隔壁と誘電体層で形成された放電空間内に蛍光体層が形成されている。フルカラー表示が可能なＰＤＰにおいては、蛍光体層は、赤（Ｒ）緑（Ｇ）青（Ｂ）の各色に発光するよう構成される。上記構成の前面板と背面板が、前面板側のガラス基板のサステイン電極と背面板側のアドレス電極が互いに直交するように封着され、それらの基板の間隙内にヘリウム、ネオン、キセノンなどから構成される希ガスが封入されＰＤＰが形成される。スキャン電極とアドレス電極の交点を中心として画素セルが形成されるので、ＰＤＰは複数の画素セルを有し、画像の表示が可能になる。
【０００３】
ＰＤＰにおいて表示を行う際、選択された画素セルにおいて、発光していない状態からサステイン電極とアドレス電極との間に封入ガスの放電開始電圧以上の電圧を印加すると、電離によって生じた陽イオンや電子は、画素セルが容量性負荷であるために放電空間内を反対極性の電極へと向けて移動して両側のＭｇＯ層の内壁に帯電し、内壁の電荷はＭｇＯ層の抵抗が高いために減衰せずに残留する。この壁電荷により放電空間内に外部からの印加電圧とは逆極性の電界が形成されるのでセル内の電界は弱められて放電は直ちに停止する。
【０００４】
次に、スキャン電極間に放電維持電圧を印加することによって、壁電荷により放電開始電圧より低い電圧での放電が継続される。該放電により放電空間内のキセノンガスが励起され、１４７ｎｍの紫外線が発生し、該紫外線が蛍光体を励起することにより、発光表示が可能になる。
【０００５】
近年、ＰＤＰの高性能化のために、従来のストライプ状の隔壁形状以外に、格子状、ハニカム状などの三叉部または交差部を有する隔壁形状が提案されている。
このように隔壁構造が複雑化した理由の一つに、ストライプ状の隔壁構造の場合、画素間の放電の干渉が生じやすいことがあげられる。特に高精細化した場合には放電の干渉が顕著となり、前面板の放電ギャップを狭くする必要があるが、その場合には、画素の放電空間が狭くなるために、輝度が大幅に低下するという問題が生じる。この問題を解消するために、ストライプ状の隔壁と交差するような画素を仕切る補助隔壁を設けることにより格子状の隔壁構造とする方法が提案されている（例えば特許文献１参照）。
【０００６】
前記隔壁パターンが形成されたプラズマディスプレイ用部材には、通常スクリーン印刷法、感光性ペースト法（フォトリソグラフィ）、ディスペンサー塗布法により蛍光体層が形成され、高精細化、歩留まり、塗布均一性などの理由からディスペンサー塗布法が近年注目されている。
【０００７】
ディスペンサーによる蛍光体層の形成は、ノズル内に所望の蛍光体ペーストを充填し、所望の圧力、速度で前記隔壁により構成されたセル内に塗布していく。しかし、前記補助隔壁を設ける構造、特に補助隔壁が隔壁高さとほぼ同じ高さであるセル内にディスペンサー法により蛍光体ペーストを塗布した場合、特に塗布開始部のペースト流動挙動に乱れが生じやすくなり、塗布ヌケ、他セルとの混色が発生しやすいという課題があった。
【特許文献１】特開２００３−１９７１１１号公報（請求項１等）
【発明の開示】
【発明が解決しようとする課題】
【０００８】
そこで、本発明は、上記従来技術に鑑みて、面内で隔壁及び補助隔壁の高さを調整することにより、ディスペンサー法により蛍光体ペーストを塗布した場合であっても、塗布開始部付近での塗布ヌケ、混色等を抑制できるプラズマディスプレイ用部材を提供することを目的とする。
【課題を解決するための手段】
【０００９】
すなわち本発明は、基板上に少なくとも隔壁と、隔壁と垂直な方向に形成された補助隔壁とを有するプラズマディスプレイ用部材において、隔壁の長手方向を縦方向としたときに、少なくとも基板縦方向の最上端および／または最下端の補助隔壁の高さが、それと直交する隔壁の高さより低く、その高さの差が４〜６０μｍであることを特徴とするプラズマディスプレイ用部材とするものである。
【００１０】
また、本発明に係るプラズマディスプレイは、このようなプラズマディスプレイ部材を用いたことを特徴とするものからなる。
【発明の効果】
【００１１】
本発明によれば、ディスペンサーにより蛍光体ペーストを塗布する際、塗布開始部付近での塗布ヌケ、混色を抑制できるプラズマディスプレイ用部材および表示品位の高いプラズマディスプレイを提供することができる。
【発明を実施するための最良の形態】
【００１２】
以下に、本発明について、望ましい実施の形態と共に詳細に説明する。
【００１３】
本発明のディスプレイ用部材に用いるガラス基板としては、ソーダガラスの他にＰＤＰ用の耐熱ガラスである旭硝子社製の“ＰＤ２００”や日本電気硝子社製の“ＰＰ８”等を用いることができる。
【００１４】
本発明のプラズマディスプレイ用部材において、ガラス基板上に銀やアルミニウム、クロム、ニッケルなどの金属によりストライプ状のアドレス電極が好ましく形成される。アドレス電極を形成する方法としては、これらの金属の粉末と有機バインダーを主成分とする金属ペーストをスクリーン印刷でパターン印刷する方法や、有機バインダーとして感光性有機成分を用いた感光性金属ペーストを塗布し、フォトマスクを用いてパターン露光し、不要な部分を現像工程で溶解除去し、さらに、４００〜６００℃にて焼成することで金属パターンを形成する感光性ペースト法を用いることができる。また、ガラス基板上にクロムやアルミニウム等の金属をスパッタリングした後に、レジストを塗布し、レジストをパターン露光・現像した後にエッチングにより、不要な部分の金属を取り除くエッチング法を用いることもできる。電極の厚みは１〜１０μｍが好ましく、２〜５μｍがより好ましい。電極が薄すぎる場合は抵抗値が大きくなり正確な駆動ができなくなる傾向にあり、厚すぎる場合は材料を多く要しコスト的に不利となる傾向にある。アドレス電極の幅は２０〜２００μｍが好ましく、より好ましくは３０〜１００μｍである。アドレス電極が細すぎる場合は抵抗値が高くなり正確な駆動が困難となる傾向にあり、太すぎる場合は隣の電極との間の距離が小さくなるため、ショート欠陥を生じやすい傾向にある。また、アドレス電極は表示セル（画素の各ＲＧＢを形成する領域）に応じたピッチで形成される。通常のＰＤＰでは１００〜５００μｍ、高精細ＰＤＰにおいては１００〜２５０μｍのピッチで形成するのが好ましい。
【００１５】
また本発明のプラズマディスプレイ用部材において、前記アドレス電極を形成した基板上にガラス粉末と有機バインダーを主成分として混練してなるガラスペーストを塗布した後に、４００〜６００℃で焼成することにより誘電体層が好ましく形成される。誘電体層に用いるガラスペーストには、酸化鉛、酸化ビスマス、酸化亜鉛、酸化リンの少なくとも１種類以上を含有し、これらを合計で１０〜８０質量％含有するガラス粉末を用いると良い。１０質量％以上とすることで、６００℃以下での焼成が容易になり、８０質量％以下とすることで、結晶化を防ぎ透過率の低下を防止する。有機バインダーとしては、エチルセルロース、メチルセルロース等に代表されるセルロース系化合物、メチルメタクリレート、エチルメタクリレート、イソブチルメタクリレート、メチルアクリレート、エチルアクリレート、イソブチルアクリレート等のアクリル系化合物等を用いることができる。また、ガラスペースト中に、溶媒、可塑剤等の添加剤を加えても良い。溶媒としては、テルピネオール、ブチロラクトン、トルエン、メチルセルソルブ等の汎用溶媒を用いることができる。また、可塑剤としてはジブチルフタレート、ジエチルフタレート等を用いることができる。
【００１６】
ガラス粉末以外に高融点無機粒子からなるフィラー成分を添加することにより、誘電体層の反射率が高く、輝度の高いプラズマディスプレイを得ることができる。フィラーとしては、酸化チタン、酸化アルミニウム、酸化ジルコニウムが好ましく、粒子径０．０５〜３μｍの酸化チタンを用いることが特に好ましい。フィラーの含有量はガラス粉末：フィラーの重量比で、１０：１〜１：１が添加の十分な効果を得る上で好ましい。
【００１７】
また、導電性微粒子を含有することにより駆動時の信頼性の高いプラズマディスプレイを作製することができる。導電性微粒子は、ニッケル、クロムなどの金属粉末が好ましく、粒子径は１〜１０μｍが好ましい。１μｍ以上とすることで十分な効果を発揮でき、１０μｍ以下とすることで誘電体上の凹凸を抑え隔壁形成を容易なものとすることができる。これらの導電性微粒子が誘電体層に含まれる含有量としては、０．１〜１０質量％が好ましい。０．１質量％以上とすることで添加の効果を得ることができ、１０質量％以下とすることで、隣り合うアドレス電極間でのショートを防ぐことができる。誘電体層の厚みは３〜３０μｍとするのが好ましく、より好ましくは３〜１５μｍである。誘電体層が薄すぎる場合はピンホールが発生する傾向にあり、厚すぎる場合は放電電圧が高くなり消費電力が大きくなる傾向にある。
【００１８】
本発明のプラズマディスプレイ用部材においては、前記アドレス電極、誘電体層などが形成された基板上に、放電セルを仕切るためのストライプ状の隔壁が前記アドレス電極に平行に形成され、さらに隔壁に直交する方向に補助隔壁が形成される。
【００１９】
図１に本発明のプラズマディスプレイ用部材を構成する隔壁１及び補助隔壁２の構造例を示す。
【００２０】
隔壁の形状で、最も単純なのはアドレス電極と平行のストライプ状の隔壁構造であり、製造工程も簡便である。しかしながら、ストライプ状隔壁の場合、画素間の放電の干渉が生じやすい。特に高精細化した場合には放電の干渉が顕著となり、前面板の放電ギャップを狭くする必要があるが、その場合には、輝度が大幅に低下するという問題が生じる。この問題を解消するために、本発明では画素を仕切る補助隔壁を上記隔壁と直交するように形成される。
【００２１】
図１において隔壁１及び補助隔壁２の画像表示領域Ｒにおける画素数および画素ピッチは、プラズマディスプレイとしての表示画素数及び画面サイズにより適宜調整される。例えば表示画素レベルがＸＧＡ、画面サイズが４２インチの場合、画素数は長辺の方向（ＲＧＢ３セルで１画素）に１０２４画素、短辺の方向に７６８画素、画素ピッチは長辺の方向が０．８〜１．１ｍｍ、短辺の方向が０．６〜０．８ｍｍで調整される。尚、それぞれの画素レベルでの表示画素数は、ＶＧＡが長辺の方向に６４０画素、短辺の方向に４８０画素、ＳＶＧＡが長辺の方向に８００画素、短辺の方向に６００画素、ＳＸＧＡが長辺の方向に１２８０画素、短辺の方向に１０２４画素、それ以上のＨＤＴＶタイプについては長辺の方向に１６００〜２０４８画素、短辺の方向に１２００〜１５３６画素等が知られており、画素ピッチがそれぞれの画面サイズに合わせて適宜調整される。
【００２２】
本発明のプラズマディスプレイ用部材は、図１のように前記画像表示領域Ｒの上下にダミー補助隔壁形成領域（ＤＢ）が設けられる。本発明においてダミー補助隔壁の本数は１〜１０本であることが好ましい。ここで画像表示領域Ｒの上下とは、隔壁（およびアドレス電極）の長手方向を縦方向としたときに、その画像表示領域Ｒの上側および下側の部分をいう。
【００２３】
画像表示領域Ｒにおける隔壁１及び補助隔壁２の高さは、８０〜２００μｍが適している。８０μｍ以上とすることで蛍光体とスキャン電極が近づきすぎるのを防ぎ、放電による蛍光体の劣化を抑制することができる。また、２００μｍ以下とすることで、スキャン電極での放電と蛍光体の距離を近づけ、十分な輝度を得ることができる。
【００２４】
本発明においては、少なくとも基板縦方向の最上下端に存在する補助隔壁の高さを、それと直交する隔壁の高さより低くし、その高さの差を４〜６０μｍとすることが、後述する蛍光体層の均一塗布性の点で必要である。ここで基板の最上下端とは、隔壁の長手方向を縦方向としたときに、その上下両端となる部分をいう。前記直交する隔壁の高さより低い補助隔壁は基板縦方向の最上下端から、各々１〜５本存在することが好ましい。さらに、前記基板縦方向の最上下端に存在する補助隔壁の高さは、画像表示領域Ｒに存在する補助隔壁の高さより低いことが好ましく、その高さの差は４〜４０μｍ、さらには５〜３０μｍとすることが好ましい。前記範囲内で補助隔壁の高さを調節することで、蛍光体層の均一塗布性がさらに向上する。
【００２５】
本発明は、画像表示領域Ｒ内に存在する隔壁と補助隔壁の高さが同じであるか、高さの差が５μｍ以下であるときに最も効果があるが、もちろん画像表示領域内の隔壁と補助隔壁の高さに差があってもよく、その高さの差は０〜３０μｍであることが好ましい。
【００２６】
本発明において隔壁１及び補助隔壁２の線幅は、半値幅で３０μｍ以上１００μｍ以下であることが好ましい。３０μｍ以上とすることで強度を保ち、前面板と背面板を封着する際に破損が生じるのを防ぐことができる。また、１００μｍ以下とすることで蛍光体の形成面積を大きくとることができ高い輝度を得ることができる。
【００２７】
本発明において隔壁および補助隔壁は、無機微粒子と有機バインダーからなるガラスペーストを隔壁の形状にパターン形成した後に、４００〜８００℃で焼成する方法が好ましく適用される。
【００２８】
無機微粒子としては、ガラス、セラミック（アルミナ、コーディライトなど）などを用いることができる。特に、ケイ素酸化物、ホウ素酸化物、または、アルミニウム酸化物を必須成分とするガラスやセラミックスが好ましい。
【００２９】
無機微粒子の粒子径は、作製しようとするパターンの形状を考慮して選ばれるが、体積平均粒子径（Ｄ５０）が、１〜１０μｍであることが好ましく、より好ましくは、１〜５μｍである。Ｄ５０を１０μｍ以下とすることで、パターン形成時に表面凸凹が生じるのを防ぐことができる。また、１μｍ以上とすることでペーストの粘度調整を容易に行うことができる。さらに、比表面積０．２〜３ｍ２／ｇの無機微粒子を用いることが、パターン形成において、特に好ましい。
【００３０】
本発明において、隔壁及び補助隔壁は、熱軟化点が比較的低いガラス基板上に形成されるため、無機微粒子として、熱軟化温度が３５０〜６００℃のガラス微粒子を６０質量％以上含むものを用いることが好ましい。さらに、熱軟化温度が６００℃以上のガラス微粒子やセラミック微粒子を添加することによって、焼成時の収縮率を抑制することができるが、その量は、４０質量％以下が好ましい。
【００３１】
用いるガラス粉末としては、焼成時にガラス基板にそりを生じさせないためには線膨脹係数が５０〜９０×１０−７／℃、更には、６０〜９０×１０−７／℃のガラス微粒子を用いることが好ましい。
【００３２】
隔壁及び補助隔壁を形成するガラス微粒子の組成としては、ケイ素および／またはホウ素の酸化物を必須成分としたものが好ましく用いられる。
【００３３】
酸化ケイ素は、３〜６０質量％の範囲で配合されていることが好ましい。３質量％以上とすることで、ガラス層の緻密性、強度や安定性が向上し、また、熱膨脹係数を所望の範囲内とし、ガラス基板とのミスマッチを防ぐことができる。また、６０質量％以下にすることによって、熱軟化点が低くなり、ガラス基板への焼き付けが可能になるなどの利点がある。
【００３４】
酸化ホウ素は、５〜５０質量％の範囲で配合されていることが好ましい。５質量％以上とすることによって、電気絶縁性、強度、熱膨脹係数、絶縁層の緻密性などの電気、機械および熱的特性を向上することができ、５０質量％とすることでガラスの安定性を保つことができる。
【００３５】
さらに、酸化ビスマス、酸化鉛、酸化亜鉛のうちの少なくとも１種類を合計で５〜５０質量％含有させることによって、ガラス基板上にパターン加工するのに適した温度特性を有するガラスペーストを得ることができる。特に、酸化ビスマスを５〜５０質量％含有するガラス微粒子を用いると、ペーストのポットライフが長いなどの利点が得られる。ビスマス系ガラス微粒子としては、例えば次の組成を含むガラス粉末を用いることが好ましい。
酸化ビスマス    ：１０〜４０質量％
酸化ケイ素      ：  ３〜５０質量％
酸化ホウ素      ：１０〜４０質量％
酸化バリウム    ：  ８〜２０質量％
酸化アルミニウム：１０〜３０質量％
また、酸化リチウム、酸化ナトリウム、酸化カリウムのうち、少なくとも１種類を合計で３〜２０質量％含むガラス微粒子を用いてもよい。アルカリ金属酸化物の添加量は、２０質量％以下、好ましくは、１５質量％以下にすることによって、ペーストの安定性を向上することができる。上記３種のアルカリ金属酸化物の内、酸化リチウムがペーストの安定性の点で、特に好ましい。リチウム系ガラス微粒子としては、例えば次に示す組成を含むガラス粉末を用いることが好ましい。
酸化リチウム    ：  ２〜１５質量％
酸化ケイ素      ：１５〜５０質量％
酸化ホウ素      ：１５〜４０質量％
酸化バリウム    ：  ２〜１５質量％
酸化アルミニウム：  ６〜２５質量％
また、酸化鉛、酸化ビスマス、酸化亜鉛のような金属酸化物と酸化リチウム、酸化ナトリウム、酸化カリウムのようなアルカリ金属酸化物の両方を含有するガラス微粒子を用いれば、より低いアルカリ金属酸化物含有量で、熱軟化温度や線膨脹係数を容易にコントロールすることができる。
【００３６】
また、ガラス微粒子中に、酸化アルミニウム、酸化バリウム、酸化カルシウム、酸化マグネシウム、酸化チタン、酸化ジルコニウムなど、特に、酸化アルミニウム、酸化バリウムを添加することにより、加工性を改良することができるが、熱軟化点、熱膨脹係数の点からは、その含有量は、４０質量％以下が好ましく、より好ましくは２５質量％以下である。
【００３７】
有機バインダーとしては、ポリビニルアルコール、ポリビニルブチラール、メタクリル酸エステル重合体、アクリル酸エステル重合体、アクリル酸エステル−メタクリル酸エステル共重合体、α−メチルスチレン重合体、ブチルメタクリレート樹脂、エチルセルロースやメチルセルロース等のセルロース化合物を用いることができる。さらに、可塑剤、増粘剤、有機溶媒、酸化防止剤、分散剤、有機あるいは無機の沈殿防止剤やレベリング剤などの添加剤を加えることも行われる。
【００３８】
さらに、その溶液の粘度を調整したい場合、有機溶媒を加えてもよい。このとき使用される有機溶媒としては、メチルセロソルブ、エチルセロソルブ、ブチルセロソルブ、メチルエチルケトン、ジオキサン、アセトン、シクロヘキサノン、シクロペンタノン、イソブチルアルコール、イソプロピルアルコール、テトラヒドロフラン、ジメチルスルフォキシド、γ−ブチルラクトン、ブロモベンゼン、クロロベンゼン、ジブロモベンゼン、ジクロロベンゼン、ブロモ安息香酸、クロロ安息香酸などやこれらのうちの１種以上を含有する有機溶媒混合物が用いられる。
【００３９】
また、本発明で好ましく適用される感光性ペースト法を適用する場合には、ガラスペーストに感光性モノマー、感光性オリゴマー、感光性ポリマーのうちの少なくとも１種類から選ばれた感光性成分を含有し、更に、必要に応じて、光重合開始剤、光吸収剤、増感剤、増感助剤、重合禁止剤を添加すると良い。
【００４０】
感光性モノマーとしては、炭素−炭素不飽和結合を含有する化合物、具体例として、単官能および多官能性の（メタ）アクリレート類、ビニル系化合物類、アリル系化合物類などを用いることができる。これらは１種または２種以上使用することができる。
【００４１】
また、この感光性ガラスペーストには、有機バインダーとして感光性ポリマーおよび／または感光性オリゴマーを用いるのが好ましい。前記感光性ポリマーまたは感光性オリゴマーは、炭素−炭素２重結合を有する化合物から選ばれた成分の重合または共重合により得られる。さらに、ポリマーやオリゴマーに不飽和カルボン酸などの不飽和酸を共重合することによって、感光後のアルカリ水溶液での現像性を向上することができる。不飽和カルボン酸の具体的な例として、アクリル酸、メタクリル酸、イタコン酸、クロトン酸、マレイン酸、フマル酸、ビニル酢酸、または、これらの酸無水物などが挙げられる。こうして得られた側鎖にカルボキシル基などの酸性基を有するポリマーもしくはオリゴマーの酸価（ＡＶ）は、５０〜１８０の範囲が好ましく、７０〜１４０の範囲がより好ましい。以上に示したポリマーもしくはオリゴマーに対して、光反応性基を側鎖または分子末端に付加させることによって、感光性をもつ感光性ポリマーや感光性オリゴマーとして用いることができる。好ましい光反応性基は、エチレン性不飽和基を有するものである。エチレン性不飽和基としては、ビニル基、アリル基、アクリル基、メタクリル基などが挙げられる。
【００４２】
光重合開始剤の具体的な例として、ベンゾフェノン、Ｏ−ベンゾイル安息香酸メチル、４，４−ビス（ジメチルアミノ）ベンゾフェノン、４，４−ビス（ジエチルアミノ）ベンゾフェノン、４，４−ジクロロベンゾフェノン、４−ベンゾイル−４−メチルフェニルケトン、ジベンジルケトン、フルオレノン、２，３−ジエトキシアセトフェノン、２，２−ジメトキシ−２−フェニル−２−フェニルアセトフェノンなどが挙げられる。これらを１種または２種以上使用することができる。光重合開始剤は、感光性成分に対し、好ましくは０．０５〜１０質量％の範囲で添加され、より好ましくは、０．１〜５質量％の範囲で添加される。重合開始剤の量が少な過ぎると、光感度が低下する傾向にあり、光重合開始剤の量が多すぎると、露光部の残存率が小さくなりすぎる傾向にある。
【００４３】
光吸収剤としては、有機系染料からなるものが好ましく用いられる、具体的には、アゾ系染料、アミノケトン系染料、キサンテン系染料、キノリン系染料、アントラキノン系染料、ベンゾフェノン系染料、ジフェニルシアノアクリレート系染料、トリアジン系染料、ｐ−アミノ安息香酸系染料などが使用できる。有機系染料は、焼成後の絶縁膜中に残存しないので、光吸収剤による絶縁膜特性の低下を少なくできるので好ましい。これらの中でも、アゾ系およびベンゾフェノン系染料が好ましい。有機染料の添加量は、０．０５〜５質量％が好ましく、より好ましくは、０．０５〜１質量％である。添加量が少なすぎると、光吸収剤の添加効果が減少する傾向にあり、多すぎると、焼成後の絶縁膜特性が低下する傾向にある。
【００４４】
増感剤は、感度を向上させるために添加される。増感剤の具体例としては、２，４−ジエチルチオキサントン、イソプロピルチオキサントン、２，３−ビス（４−ジエチルアミノベンザル）シクロペンタノン、２，６−ビス（４−ジメチルアミノベンザル）シクロヘキサノンなどが挙げられる。これらを１種または２種以上使用することができる。増感剤を感光性ペーストに添加する場合、その添加量は、感光性成分に対して通常０．０５〜１０質量％、より好ましくは０．１〜１０質量％である。増感剤の量が少な過ぎると光感度を向上させる効果が発揮されない傾向にあり、増感剤の量が多すぎると、露光部の残存率が小さくなる傾向にある。
【００４５】
本発明において隔壁パターンを形成する方法としては、スクリーン印刷法、サンドブラスト法、感光性ペースト法、フォト埋め込み法、型転写法などが適用されるが、面内でのパターン高さ調整、面内均一性、高精細化が可能などの点から感光性ペースト法が好ましく適用される。
【００４６】
次に感光性ペースト法を用いた隔壁及び補助隔壁の形成手順の一例を以下に示す。
【００４７】
ガラス基板に、感光性ペーストを塗布する。塗布方法としては、スクリーン印刷法、バーコーター、ロールコーター、ダイコーター、ブレードコーターなど一般的な方法を用いることができる。塗布厚みは、塗布回数、スクリーンのメッシュ、ペーストの粘度等を選ぶことによって調整できる。また、ポリエステルフィルムなどのフィルム上に感光性ペーストを塗布した感光性シートを作成して、ラミネーターなどの装置を用いて基板上に感光性ペーストを転写する方法を用いても良い。
【００４８】
感光性ペーストを塗布した後、露光装置を用いて露光を行う。露光は、通常のフォトリソグラフィで行われるように、フォトマスクを用いてマスク露光する方法が一般的である。
【００４９】
用いるマスクは、感光性有機成分の種類によって、ネガ型もしくはポジ型のどちらかを選定する。また、フォトマスクを用いずに、レーザ光などで直接描画する方法を用いても良い。露光に使用される活性光線は、例えば、可視光線、近紫外線、紫外線、電子線、Ｘ線、レーザ光などが挙げられる。これらの中で紫外線が最も好ましく、その光源として、例えば、低圧水銀灯、高圧水銀灯、超高圧水銀灯、ハロゲンランプ、殺菌灯などが使用できる。これらのなかでも超高圧水銀灯が好適である。露光条件は、塗布厚みによって異なるが、１〜１００ｍＷ／ｃｍ２の出力の超高圧水銀灯を用いて０．１〜１０分間露光を行う。
【００５０】
本発明において、基板縦方向の最上下端の補助隔壁の高さを調整する方法として、前記塗布、露光を各々２回する方法が好ましく適用される。具体的には、まずダミー補助隔壁高さを形成するために必要な厚みで感光性ペーストを塗布（下層）し、ダミー補助隔壁パターンが配置されたフォトマスクを介して一度露光し、次いでその上に、前記下層塗布分と合わせて画像表示領域の隔壁及び補助隔壁高さを形成するために必要な厚みで感光性ペーストを塗布（上層）し少なくとも画像表示領域の隔壁及び補助隔壁パターンが配置されたフォトマスクを介して露光する方法である。ここで用いる感光性ペーストの組成（ガラス成分、色味、感度等）は下層、上層同組成のものであっても、別組成のものであってもよい。例えば上層の感光性ペーストに、焼成して黒色を呈するものを用いる方法などが好ましく適用される。上層の感光性ペーストに焼成して黒色を呈するものを用いることにより、プラズマディスプレイとしてコントラストを向上させることができる。感光性ペーストが焼成して黒色を呈するようにするには、Ｒｕ、Ｍｎ、Ｎｉ、Ｃｒ、Ｆｅ、Ｃｏ、Ｃｕの金属もしくはそれらの酸化物を合計で１〜１５質量％含有するガラスを用いると良い。また、ガラス粉末に黒色金属又は金属酸化物を付着させるか、または被覆させても良い。
【００５１】
前記露光後、露光部分と非露光部分の現像液に対する溶解度差を利用して、現像を行うが、その際、浸漬法やスプレー法、ブラシ法等が用いられる。
【００５２】
現像液は、感光性ペースト中の溶解させたい有機成分が溶解可能である溶液を用いる。感光性ペースト中にカルボキシル基などの酸性基をもつ化合物が存在する場合は、アルカリ水溶液で現像できる。アルカリ水溶液としては、水酸化ナトリウムや炭酸ナトリウム、炭酸ナトリウム水溶液、水酸化カルシウム水溶液などが使用できるが、有機アルカリ水溶液を用いた方が焼成時にアルカリ成分を除去しやすいので好ましい。有機アルカリとしては、一般的なアミン化合物を用いることができる。具体的には、テトラメチルアンモニウムヒドロキサイド、トリメチルベンジルアンモニウムヒドロキサイド、モノエタノールアミン、ジエタノールアミンなどが挙げられる。アルカリ水溶液の濃度は、通常、０．０１〜１０質量％、より好ましくは０．１〜５質量％である。アルカリ濃度が低過ぎると可溶部が除去され難くなる傾向にあり、アルカリ濃度が高すぎると、パターン部を剥離させ、また、非可溶部を腐食する傾向にある。また、現像温度は、２０〜５０℃で行うことが工程管理上好ましい。
【００５３】
次に、焼成炉にて焼成を行う。焼成雰囲気や温度はペーストや基板の種類によって異なるが、空気中、窒素、水素などの雰囲気中で焼成する。焼成炉としては、バッチ式の焼成炉やローラーハース式の連続型焼成炉を用いることができる。焼成温度は、４００〜８００℃で行う。基板がガラスである場合は、４５０〜６２０℃の温度で１０〜６０分間保持して焼成を行う。焼成は、先の電極、および誘電体形成について、それぞれ焼成を行うと記載したが、各電極ペースト、誘電体ペーストを変更することにより、電極／誘電体、誘電体／隔壁、電極／誘電体／隔壁を一括して焼成することも可能である。この場合にも本発明の効果は損なわれることはない。
【００５４】
本発明では前記隔壁及び補助隔壁を形成した後に、ＲＧＢの各色に発光する蛍光体層が好ましく形成される。蛍光体粉末、有機バインダーおよび有機溶媒を主成分とする蛍光体ペーストを所定の隔壁間に塗布することにより、蛍光体層を形成することができる。その方法としては、スクリーン印刷版を用いてパターン印刷するスクリーン印刷法、吐出ノズルの先端から蛍光体ペーストをパターン吐出するディスペンサー法、また、感光性を有する有機成分を有機バインダーとする感光性蛍光体ペーストを用いる感光性ペースト法等を採用することができるが本発明においては厚み均一性、生産性を考慮しディスペンサー塗布法が好ましく採用される。
【００５５】
ディスペンサー塗布法は一般的に、ノズル内に所望の蛍光体ペーストを充填し、所望の吐出圧、速度で塗布する方法である。しかし、隔壁及び補助隔壁の高さがほぼ同じ場合は、隔壁と平行方向に蛍光体ペーストを塗布した場合、塗布開始端から１〜１０本目の補助隔壁に相当する部位でペースト吐出挙動に乱れが生じ、塗布ヌケや隔壁への頂部付着、さらには隣のセルに塗布された蛍光体と混色してしまうという問題が生じる。これに対し本発明では、基板縦方向の最上下端の補助隔壁の高さを、それと直交する隔壁の高さより４〜６０μｍ低くしているため、前記蛍光体ペーストの吐出挙動の乱れによる塗布ヌケ等の欠点の発生を抑制することができる。前記補助隔壁と、それと直交する隔壁の高さの差が４μｍ未満の場合は、蛍光体塗布ヌケ抑制に大きな効果がなく、また６０μｍを越えると表示領域の補助隔壁と基板縦方向の最上下端の補助隔壁の高さの差が大きくなりすぎるため、表示領域端で塗布ヌケが発生しやすくなる。
【００５６】
本発明において、画像表示領域の補助隔壁は図２に示すような２〜５本１組とする構造も好ましく適用される。ここでいう２〜５本１組とは、具体的には表示領域内においては２〜５本１組で縦方向に隣り合う画素を仕切る状態を指す。２本以上の補助隔壁からなる組で縦方向に隣り合う画素を仕切ることで縦方向に隣接する表示セル間の干渉を抑制することができ、誤放電によって表示品位を落とすということが防止できる。また、１組を構成する補助隔壁単位が６本以上である場合、補助隔壁間の間隔が狭くなってしまうために補助隔壁の形成が困難となる。具体的には、１組を構成する２〜５本の補助隔壁の間隔を狭くし、２〜５本の補助隔壁から構成される各組を縦方向のセル同士の間に配置する。１組を構成する補助隔壁単位が２本の場合は、各組を構成する補助隔壁の間隔を１００〜３００μｍとすることで、輝度を維持しつつ、縦方向の放電漏れを防ぎやすくなる。また１組を構成する補助隔壁単位が３本、４本、５本の場合は各組を構成する補助隔壁の間隔をそれぞれ５０〜１００μｍとすることが前記理由の点で好ましい。このような場合、ダミー補助隔壁は１本ずつ配置することが前記蛍光体吐出挙動の乱れを防止する点で好ましい。ダミー補助隔壁を１本ずつ配置するとは、上記表示領域内の補助隔壁を２〜５本１組とする場合とは異なり、非表示領域において補助隔壁が略等間隔に存在するよう配置することを指す。ここで、非表示領域における補助隔壁同士の間隔は、表示領域内の縦方向の画素を仕切る補助隔壁の組同士の間隔と同等か、それよりも大きいことが好ましい。また、略等間隔とは、補助隔壁同士の間隔が全て基準値の０．８〜１．２倍の範囲内にあることを指す。
【００５７】
また、基板縦方向の最上下端の補助隔壁より外側に形成された隔壁の長さＬ（図２参照）を、２〜１０ｍｍ、さらには３〜９ｍｍとすることで、安定したディスペンサー法による塗布を行うことができる。すなわち、前記最上下端の補助隔壁より外側に形成された隔壁部分においてペーストの吐出を開始し、該隔壁部分をノズルの助走エリアとして使用することで、ノズルからのペースト吐出挙動を安定させることができる。
【００５８】
本発明において、直行する隔壁の高さより低い補助隔壁の本数は１〜５本であることが好ましい。画像表示領域の補助隔壁はその高さバラツキが１０μｍ以下であることが安定したパネル特性を得るために好ましいが、低い補助隔壁の本数が５本を越えると、前記助走エリアの長さが短くなったり、助走エリア確保のために基板サイズを大きくしなければならないという問題が生じるため好ましくない。
【００５９】
また、この直行する隔壁の高さより低い補助隔壁は、少なくとも前記蛍光体ノズル塗布のスタート側に形成することが必要である。こうすることで塗布スタート部のペースト吐出挙動を安定化することができる。
【００６０】
本発明において各色の蛍光体層の厚みは、１０〜５０μｍであることが好ましい。１０μｍ以上とすることで十分な輝度を得ることができる。また、厚みを５０μｍ以下とすることで放電空間を確保し、蛍光体を有効に発光できる。この場合の蛍光体層の厚みは、隣り合う隔壁の中間点での形成厚み、つまり、放電空間（セル内）の底部に形成された蛍光体層の厚みとして測定する。
【００６１】
使用する蛍光体粉末としては、赤色は、Ｙ２Ｏ３：Ｅｕ、ＹＶＯ４：Ｅｕ、（Ｙ、Ｇｄ）ＢＯ３：Ｅｕ、Ｙ２Ｏ３Ｓ：Ｅｕ、γ−Ｚｎ３（ＰＯ４）２：Ｍｎ、（ＺｎＣｄ）Ｓ：Ａｇ＋Ｉｎ２Ｏ３など、緑色は、Ｚｎ２ＧｅＯ２：Ｍｎ、ＢａＡｌ１２Ｏ１９：Ｍｎ、Ｚｎ２ＳｉＯ４、ＬａＰＯ４：Ｔｂ、ＺｎＳ：Ｃｕ、Ａｌ、ＺｎＳ：Ａｕ、Ｃｕ、Ａｌ、（ＺｎＣｄ）Ｓ：Ｃｕ、Ａｌ、Ｚｎ２ＳｉＯ４：Ｍｎ、Ａｓ、Ｙ３Ａ１５Ｏ１２：Ｃｅ、ＣｅＭｇＡｌ１１Ｏ１９：Ｔｂ、Ｇｄ２Ｏ２Ｓ：Ｔｂ、Ｙ３Ａ１５Ｏ１２：Ｔｂ、ＺｎＯ：Ｚｎなど、また、青色は、Ｓｒ５（ＰＯ４）３Ｃｌ：Ｅｕ、ＢａＭｇＡｌ１４Ｏ２３：Ｅｕ、ＢａＭｇＡｌ１６Ｏ２７：Ｅｕ、ＢａＭｇ２Ａｌ１４Ｏ２４：Ｅｕ、ＺｎＳ：Ａｇ＋、Ｙ２ＳｉＯ３：Ｃｅなどがある。
【００６２】
蛍光体層を形成した基板を必要に応じて、４００〜５５０℃で焼成することにより、本発明のディスプレイ用部材を作製することができる。
【００６３】
上記のディスプレイ用部材を背面板として用いて、前面板と封着後、前背面の基板間隔に形成された空間に、ヘリウム、ネオン、キセノンなどから構成される放電ガスを封入後、駆動回路を装着して本発明のプラズマディスプレイを作製できる。前面板は、基板上に所定のパターンで透明電極、バス電極、誘電体、保護膜（ＭｇＯ）を形成した基板であり、背面基板上に形成されたＲＧＢ各色蛍光体層に一致する部分にカラーフィルター層を形成しても良い。また、コントラストを向上するために、ブラックストライプを形成しても良い。
【実施例】
【００６４】
以下に、本発明を実施例により具体的に説明する。ただし、本発明はこれに限定されるものではない。
【００６５】
（プラズマディスプレイ部材の作製）
（実施例１）
ガラス基板として、５９０×９７０ｍｍ、厚み２．８ｍｍの４２インチサイズのＰＤ−２００（旭硝子（株）製）を使用した。この基板上に、アドレス電極として、平均粒径２．０μｍの銀粉末を７０重量部、酸化ビスマスを６９質量％、酸化珪素２４質量％、酸化アルミニウム４質量％、酸化ホウ素３質量％の組成からなる体積平均粒子径２．２μｍのガラス粉末を２重量部、アクリル酸、メチルメタクリレート、スチレンの共重合ポリマーを８重量部、トリメチロールプロパントリアクリレート７重量部、ベンゾフェノン３重量部、ブチルカルビトールアクリレート７重量部、ベンジルアルコール３重量部からなる感光性銀ペーストを用いて、フォトリソグラフィー法により、ピッチ３００μｍ、線幅１００μｍ、焼成後厚み３μｍのストライプ状電極を形成した。
【００６６】
この基板に、酸化ビスマス７８質量％、酸化珪素１４質量％、酸化アルミニウム３質量％、酸化亜鉛３質量％、酸化ホウ素２質量％を含有する低融点ガラスの粉末を６０重量部、平均粒子径０．３μｍの酸化チタン粉末を１０重量部、エチルセルロース１５重量部、テルピネオール１５重量部を混合してなる誘電体ペーストを塗布した後、５８０℃で焼成して、厚み１０μｍの誘電体層を形成した。
【００６７】
隔壁用感光性ペーストは以下の組成のものを用いた。
ガラス粉末：Ｂｉ２Ｏ３／ＳｉＯ２／Ａｌ２Ｏ３／ＺｎＯ／Ｂ２Ｏ３＝８２／５／３／５／３／２質量％からなる体積平均粒子径２μｍのガラス粉末：６７重量部
フィラー：平均粒径０．２μｍの酸化チタン：３重量部
ポリマー：”サイクロマー”Ｐ（ＡＣＡ２５０、ダイセル化学工業社製）：１０重量部
有機溶剤（１）：ベンジルアルコール：４重量部
有機溶剤（２）：ブチルカルビトールアセテート：３重量部
モノマー：ジペンタエリスリトールヘキサアクリレート：８重量部
光重合開始剤：ベンゾフェノン：３重量部
酸化防止剤：１，６−ヘキサンジオール−ビス［（３，５−ジ−ｔ−ブチル−４−ヒドロキシフェニル）プロピオネート］：１重量部
有機染料：ベージックブルー２６：０．０１重量部
チキソトロピー付与剤：Ｎ，Ｎ’−１２−ヒドロキシステアリン酸ブチレンジアミン：０．５重量部
界面活性剤：ポリオキシエチレンセチルエーテル：０．４９重量部。
【００６８】
上記隔壁用感光性ペーストを前記誘電体層が形成された基板上に乾燥後厚みが１２０μｍになるようにダイコーターを用いて塗布した後、クリーンオーブンにて１００℃、４０分の乾燥を行い塗布膜を形成した。前記塗布膜において有効表示域（０．６８×７６８＝５２２．２４ｍｍ）より外側のダミー補助隔壁形成領域にピッチ０．６８ｍｍ、線幅５０μｍのストライプパターンが上下５本ずつ配置されたフォトマスクを介して露光した。
【００６９】
次いで、上記露光済みの基板上に乾燥後の厚みが７０μｍになるように前記隔壁用感光性ペーストをダイコーターにより塗布した後、クリーンオーブンにて１００℃、４０分の乾燥を行い塗布膜を形成した。前記塗布膜において有効表示域（隔壁：０．３×３×１０２４＝９２１．６ｍｍ、補助隔壁：０．６８×７６８＝５２２．４ｍｍ）内に、ピッチ０．３ｍｍ、線幅５０μｍの隔壁パターンと、ピッチ０．６８ｍｍ、線幅５０μｍの補助隔壁パターンが配置された格子状パターンを有するフォトマスクを介して露光した。
【００７０】
上記のようにして形成した露光済み基板を０．４質量％のエタノールアミン水溶液で現像し、隔壁パターンを形成した。パターン形成終了後の基板に対し５７０℃で１５分間焼成を行うことにより、基板縦方向の最上下端から各々５本の非表示領域に相当する補助隔壁がそれと直交する隔壁の高さより低いプラズマディスプレイ用部材を得た（図３模式図参照）。
【００７１】
（実施例２）
ダミー補助隔壁を形成するための１回目の前記隔壁用感光性ペーストの塗布厚みを１５０μｍ、画像表示領域の補助隔壁及び隔壁を形成するための２回目の隔壁用感光性ペーストの塗布厚みを４０μｍとした以外は実施例１と同様にしてプラズマディスプレイ用部材を得た。
【００７２】
（実施例３）
ダミー補助隔壁を形成するための１回目の前記隔壁用感光性ペーストの塗布厚みを１８０μｍとしダミー補助隔壁形成領域に上下各３本のストライプパターンを有するフォトマスクを介して露光を行い、画像表示領域の補助隔壁及び隔壁を形成するための２回目の隔壁用感光性ペーストの塗布厚みを８μｍとした以外は実施例１と同様にしてプラズマディスプレイ用部材を得た。
【００７３】
（比較例１）
実施例１において誘電体層が形成された基板上に、隔壁用感光性ペーストを乾燥後厚みが１９０μｍになるようにダイコーターにより塗布した後、クリーンオーブンにて１００℃、４０分乾燥を行い塗布膜を形成した。前記塗布膜において有効表示域（隔壁：０．３×３×１０２４＝９２１．６ｍｍ、補助隔壁：０．６８×７６８＝５２２．４ｍｍ）内に、ピッチ０．３ｍｍ、線幅５０μｍの隔壁パターンと、ピッチ０．６８ｍｍ、線幅５０μｍの補助隔壁パターンが配置され、かつ表示領域外の領域に上下５本ずつダミー補助隔壁パターンが配置された格子状パターンを有するフォトマスクを介して露光した。
【００７４】
上記のようにして形成した露光済み基板を０．４質量％のエタノールアミン水溶液で現像し、隔壁パターンを形成した。パターン形成終了済み基板を５７０℃で１５分間焼成を行うことで、隔壁、補助隔壁、ダミー補助隔壁の高さが同じである基板を得た（図４模式図参照）。
【００７５】
（比較例２）
実施例１において、ダミー補助隔壁を形成するための１回目の前記隔壁用感光性ペーストの塗布厚みを１８５μｍ、画像表示領域の補助隔壁及び隔壁を形成するための２回目の隔壁用感光性ペーストの塗布厚みを３μｍとした以外は実施例１と同様にしてプラズマディスプレイ用部材を得た。
【００７６】
（比較例３）
実施例１において、ダミー補助隔壁を形成するための１回目の前記隔壁用感光性ペーストの塗布厚みを８９μｍ、画像表示領域の補助隔壁及び隔壁を形成するための２回目の隔壁用感光性ペーストの塗布厚みを９７μｍとした以外は実施例１と同様にしてプラズマディスプレイ用部材を得た。
【００７７】
（実施例４）
実施例１において、２回目の露光に用いたフォトマスクを補助隔壁パターンが２本１組（線幅５０μｍ、１組の補助隔壁間の間隔１５０μｍ、隣り合った画素の補助隔壁とのピッチ：０．６８ｍｍ）である格子状のパターンが配置されたものに変更した以外は同一手法により隔壁及び補助隔壁、ダミー補助隔壁が形成されたプラズマディスプレイ用部材を得た（図５模式図参照）。
【００７８】
（実施例５）
実施例２において、１回目の露光に用いたフォトマスクを補助隔壁パターンが有効表示域（０．６８×７６８＝５２２．２４ｍｍ）では２本１組（線幅５０μｍ、１組の補助隔壁間の間隔１５０μｍ、隣り合った画素の補助隔壁とのピッチ：０．６８ｍｍ）であり、有効表示域より外側のダミー補助隔壁形成領域にピッチ０．６８ｍｍ、線幅５０μｍのストライプパターンが上下５本ずつ配置されたものに変更し、２回目の露光に用いたフォトマスクをピッチ０．３μｍ、線幅５０μｍの隔壁パターンが配置されたものに変更した。それ以外は実施例２と同一手法により隔壁及び補助隔壁、ダミー補助隔壁が形成されたプラズマディスプレイ用部材を得た（図６模式図参照）。
【００７９】
実施例１〜５、及び比較例１〜３で形成された画像表示領域および基板縦方向の最上下端における隔壁および補助隔壁の高さをレーザー変位計（ＫＥＹＥＮＣＥ社製ＬＴ８０１０）を用いて測定した。結果を表１に示す。
【００８０】
（プラズマディスプレイの作製）
次いで直径１００μｍ、０．９ｍｍピッチで１０２４個の穴が設置されたノズルを用意し、粘度が５０，０００ｃｐに調整された赤（Ｒ）蛍光体ペーストを前記ノズル内に充填し、一定の圧力をかけ穴からペーストを吐出し、前記実施例及び比較例によって形成された基板の表示領域にあたる隔壁−隔壁間に基板の下側から塗布速度６０ｍｍ／ｓｅｃでディスペンサー塗布をし、１３０℃、２０分乾燥することでＲ蛍光体が形成された基板を得た。
【００８１】
さらに同一手法で緑（Ｇ）、青（Ｂ）蛍光体を同一手法により塗布、乾燥し、表示領域内にＲＧＢ３色の蛍光体が形成されたプラズマディスプレイ用部材を得た。
【００８２】
次いで画像検査装置（Ｖテクノロジー製  ネプチューン９０００）を用いて、得られたプラズマディスプレイ用部材の画像表示域内の蛍光体外観検査を実施し、隔壁／補助隔壁により形成されたセル内の蛍光体ヌケについてカウントした。結果を表１に示す。
【００８３】
【表１】
2006261106.tif 000003
【００８４】
表１に示す通り、本発明の実施例においては、蛍光体のヌケが無いのに対し、本発明の範囲から外れる比較例は塗布スタート部分である基板の下側に蛍光体ヌケが多く、また部分的ではあるが隔壁頂部に蛍光体が付着したものであった。  
【００８５】
次に、前面板を以下の工程によって作製した。まず、背面板と同じガラス基板上に、ＩＴＯをスパッタ法で形成後、レジスト塗布し、露光・現像処理、エッチング処理によって厚み０．１μｍ、線幅１００μｍの透明電極を形成した。また、黒色銀粉末からなる感光性銀ペーストを用いたフォトリソグラフィー法により、焼成後厚み５μｍのバス電極を形成した。電極はピッチ６８０μｍ、線幅１００μｍのものを作製した。
【００８６】
次に、酸化鉛を７５質量％含有する低融点ガラスの粉末を重量７０％、エチルセルロース２０質量％、テルピネオール１０質量％を混練して得られたガラスペーストをスクリーン印刷により、表示部分のバス電極が覆われるように５０μｍの厚みで塗布した後に、５７０℃１５分間の焼成を行って前面誘電体を形成した。
【００８７】
誘電体を形成した基板上に電子ビーム蒸着により保護膜として、厚み０．５μｍの酸化マグネシウム層を形成して前面板を作製した。
【００８８】
得られた前面ガラス基板を、前記の実施例および比較例で得られたプラズマディスプレイ用部材と貼り合わせ封着した後、放電用ガスを封入し、駆動回路を接合してプラズマディスプレイ（ＰＤＰ）を作製した。このパネルに電圧を印加して表示を観察したところ、実施例１〜５のプラズマディスプレイ用部材を用いたＰＤＰは全面良好な表示であるのに対し、比較例１〜３のプラズマディスプレイ用部材はパネル下側に不灯部分が目立つものであった。
【図面の簡単な説明】
【００８９】
【図１】本発明のプラズマディスプレイ用部材の説明図
【図２】本発明のプラズマディスプレイ用部材の説明図
【図３】本発明の実施例１で得られたプラズマディスプレイ用部材の模式図
【図４】本発明の比較例１で得られたプラズマディスプレイ用部材の模式図
【図５】本発明の実施例４で得られたプラズマディスプレイ用部材の模式図
【図６】本発明の実施例５で得られたプラズマディスプレイ用部材の模式図
【符号の説明】
【００９０】
１：隔壁
２：補助隔壁
３：基板
Ｒ：画像表示領域
ＤＢ：ダミー補助隔壁形成領域
【図１】
2006261106.tif 000004
【図２】
2006261106.tif 000005
【図３】
2006261106.tif 000006
【図４】
2006261106.tif 000007
【図５】
2006261106.tif 000008
【図６】
2006261106.tif 000009